(57)【要約】【課題】４，６−ジフェニルスルホンジベンゾフランベースの双極性ホスト材料及びそれを用いた有機エレクトロルミネッセンスデバイスを提供する。【解決手段】式（Ｉ）の構造を有する化合物であり、Ｒ１〜Ｒ６は、アルキル基置換若しくは未置換のアクリジニル基、フェノチアジニル基、フェノキサジニイル基、カルバゾール、インデノカルバゾール、ジフェニルアミン、他の芳香族ジフェニルアミン誘導体、水素、ハロゲン又はＣ１−Ｃ４アルキル基である。Ｒ１〜Ｒ６の少なくとも１つは、置換若しくは未置換のアクリジニル基、フェノチアジニル基、フェノキサジニイル基、カルバゾール、インデノカルバゾール、ジフェニルアミン又は他の芳香族ジフェニルアミン誘導体である。化合物は一般的に使用されるホスト材料ＣＢＰより高いガラス転移温度を有し、熱安定性が大幅に改善し、有機発光ダイオードのホスト材料に対する要求を満たす。【選択図】図２
2021501988.tif 000002
【特許請求の範囲】
【請求項１】
４、６−ジフェニルスルホンジベンゾフランベースの双極性ホスト材料を含むデバイスであって、
陰極、陽極及び有機層を備え、
前記有機層は、正孔輸送層、正孔阻止層、電子輸送層及び発光層の中の１つ又は複数であり、
前記有機層は、４、６−ジフェニルスルホンジベンゾフランベースに基づく双極性ホスト材料を含み、当該双極性ホスト材料は、式（Ｉ）の構造を有することを特徴とするデバイス。
2021501988.tif 000019
（式（Ｉ）中、
Ｒ１〜Ｒ６は、アルキル基置換若しくは未置換のアクリジニル基、フェノチアジニル基、フェノキサジニイル基、カルバゾール、インデノカルバゾール、ジフェニルアミン、他の芳香族ジフェニルアミン誘導体、水素、ハロゲン、又はＣ１−Ｃ４アルキル基であり、
Ｒ１〜Ｒ６の少なくとも１つは、アルキル基置換若しくは未置換のアクリジニル基、フェノチアジニル基、フェノキサジニイル基、カルバゾール、インデノカルバゾール、ジフェニルアミン又は他の芳香族ジフェニルアミン誘導体である）
【請求項２】
Ｒ１、Ｒ２及びＲ３のうちの２つは水素、ハロゲン又はＣ１−Ｃ４アルキル基であり、
他の１つはＣ１−Ｃ８アルキル基置換若しくは未置換のアクリジニル基、フェノチアジニル基、フェノキサジニイル基、カルバゾール、インデノカルバゾール、ジフェニルアミン又は他の芳香族ジフェニルアミン誘導体であり、
Ｒ４、Ｒ５及びＲ６のうちの２つは水素、ハロゲン又はＣ１−Ｃ４アルキル基であり、
他の１つはＣ１−Ｃ８アルキル基置換若しくは未置換のアクリジニル基、フェノチアジニル基、フェノキサジニイル基、カルバゾール、インデノカルバゾール、ジフェニルアミン又は他の芳香族ジフェニルアミン誘導体である、
ことを特徴とする請求項１に記載のデバイス。
【請求項３】
Ｒ１とＲ４は同じであり、
Ｒ２とＲ５は同じであり、
Ｒ３とＲ６は同じである、
ことを特徴とする請求項２に記載のデバイス。
【請求項４】
Ｒ２、Ｒ３、Ｒ５及びＲ６は水素、ハロゲン又はＣ１−Ｃ４アルキル基であり、
Ｒ１及びＲ４はＣ１−Ｃ４アルキル基置換若しくは未置換のアクリジニル基、フェノチアジニル基、フェノキサジニイル基、カルバゾール、インデノカルバゾール、ジフェニルアミン又は他の芳香族ジフェニルアミン誘導体である、
ことを特徴とする請求項３に記載のデバイス。
【請求項５】
Ｒ２、Ｒ３、Ｒ５及びＲ６は水素であり、
Ｒ１及びＲ４はＣ１−Ｃ４アルキル基置換若しくは未置換のアクリジニル基、カルバゾール又はインデノカルバゾールである、
ことを特徴とする請求項４に記載のデバイス。
【請求項６】
式（Ｉ）は以下のいずれかであることを特徴とする請求項１に記載のデバイス。
2021501988.tif 000020
2021501988.tif 000021
【請求項７】
式（Ｉ）は以下のいずれかであることを特徴とする請求項６に記載のデバイス。
2021501988.tif 000022
【請求項８】
前記４、６−ジフェニルスルホンジベンゾフランベースに基づく双極性ホスト材料は、発光層の材料である、ことを特徴とする請求項１に記載のデバイス。
【請求項９】
前記有機層の合計厚さは１〜１０００ｎｍである、ことを特徴とする請求項１に記載のデバイス。
【請求項１０】
前記有機層は、蒸着またはスピンコーティングにより形成された薄膜である、ことを特徴とする請求項１に記載のデバイス。
【発明の詳細な説明】
【技術分野】
【０００１】
本発明は、有機発光ダイオードに関し、具体的には、４，６−ジフェニルスルホンジベンゾフランベースの双極性ホスト材料を含むデバイスに関するものであり、有機発光材料技術の分野に属する。
【背景技術】
【０００２】
バックライトを必要とする液晶ディスプレイの特性と比較して、有機発光ダイオード（ＯＬＥＤ）は、アクティブ発光、速い応答速度、低エネルギー消費、高輝度、広視野角、折り曲げなどの特性を有し、フラットパネルディスプレイの分野で大きな応用の見通しがあり、学界や産業界から高く評価されているため、２１世紀で最も有望な製品の１つと見なされている。現在、ＯＬＥＤデバイスは大量生産を達成し、携帯電話、タブレットコンピュータ、カーメーター、ウェアラブルデバイスなどの電子製品で幅広く使用されている。エレクトロルミネッセンス蛍光とエレクトロルミネッセンス燐光は、それぞれ第１世代と第２世代のＯＬＥＤと呼ばれる。蛍光材料をベースにしたＯＬＥＤは、安定性が高いという特徴があるが、量子統計学の法則によって制限される。電気的活性化の作用下で、一重項励起子と三重項励起子の比率は１：３であるため、蛍光材料のエレクトロルミネセンスの最大内部量子効率はわずか２５％である。燐光材料は、重原子のスピン軌道結合作用を有し、一重項励起子と三重項励起子を総合的に利用することによって、１００％の理論的な内部量子効率に達することができる。しかしながら、燐光ベースのＯＬＥＤは、応用中に明らかな効率ロールオフ効果があり、高輝度応用には一定の障害がある。
【０００３】
燐光材料は、一重項励起子と三重項励起子を総合的に利用して、１００％の内部量子効率を達成することができる。研究によると、遷移金属錯体の励起状態励起子の寿命が比較的長いため、高電流密度での三重項励起子蓄積の存在により、三重項−三重項消滅（ＴＴＡ）及び三重項−ポーラロン消滅（ＴＰＡ）が発生し、それにより、効率ロールオフの現象が発生する。この問題を克服するために、研究者たちはしばしば燐光材料を有機ホスト材料にドープし、例えば、双極性ホスト材料にドープして、キャリアの注入のバランスをよりよくすることができる。最近、熱活性化遅延蛍光特性を持つ材料も燐光デバイスのホストに使用されている。熱活性化遅延蛍光材料の一重項−三重項エネルギー準位差が小さいため、三重項励起子は一重項状態に逆項間交差し、フェルスター（Ｆoｒｓｔｅｒ）共鳴エネルギー転移（ＦＲＥＴ）を介してゲスト材料に移動することで、三重項励起子濃度が減少し、デバイスの性能が向上する。従って、高効率の有機発光ダイオードにとって、高性能ホスト材料の開発は非常に重要である。
【０００４】
現在、燐光デバイスで広く使用されているホスト材料はＣＢＰ（４，４’−ビス（９−カルバゾリル）ビフェニル）であるが、CPBはより高い駆動電圧と低いガラス転移温度（Ｔｇ）（Ｔｇ  ＝  ６２℃）が必要であり、CPBは結晶化しやすい欠陥がある。さらに、ＣＢＰはＰ型の材料であり、正孔移動度は電子移動度よりもはるかに高く、キャリア注入及び輸送不均衡となり、発光効率も低くなる。
【発明の概要】
【０００５】
本発明は、４、６−ジフェニルスルホンジベンゾフランベースの双極性ホスト材料を含むデバイスを提供し、当該双極性ホスト材料は、４，６−ジフェニルスルホンジベンゾフランを電子求引基（中心コア）として、電子供与能力のあるジフェニルアミン類、カルバゾール、アクリジンなどの誘導体を結合基として使用するＤ−Ａ−Ｌ−Ａ−Ｄ型双極性材料であるため、より高いガラス転移温度を有し、ホスト材料の熱安定性が良く、本発明に係る双極性ホスト材料を含む有機エレクトロルミネッセンスデバイスは、安定性が高い。
【０００６】
４、６−ジフェニルスルホンジベンゾフランベースの双極性ホスト材料を含む有機エレクトロルミネッセンスデバイスは、陰極、陽極及び有機層を含み、上記有機層は、正孔輸送層、正孔阻止層、電子輸送層、発光層の中の１つ又は複数である。上記有機層は、４、６−ジフェニルスルホンジベンゾフランベースの双極性ホスト材料を含み、当該双極性ホスト材料は、式（Ｉ）の構造を有する。
2021501988.tif 000003
Ｒ１〜Ｒ６は、アルキル基置換又は未置換のアクリジニル基、フェノチアジニル基、フェノキサジニイル基、カルバゾール、インデノカルバゾール、ジフェニルアミン又は他の芳香族ジフェニルアミン誘導体、水素、ハロゲン、Ｃ１−Ｃ４アルキル基を表し、Ｒ１〜Ｒ６の少なくとも１つは、アルキル基置換又は未置換のアクリジニル基、フェノチアジニル基、フェノキサジニイル基、カルバゾール、インデノカルバゾール、ジフェニルアミン又は他の芳香族ジフェニルアミン誘導体である。
【０００７】
好ましくは、Ｒ１、Ｒ２、Ｒ３のうちの２つは水素、ハロゲン又はＣ１−Ｃ４アルキル基であり、もう１つはＣ１−Ｃ８アルキル基置換又は未置換のアクリジニル基、フェノチアジニル基、フェノキサジニイル基、カルバゾール、インデノカルバゾール、ジフェニルアミン又は他の芳香族ジフェニルアミン誘導体である。Ｒ４、Ｒ５、Ｒ６のうちの２つは水素、ハロゲン又はＣ１−Ｃ４アルキル基であり、もう１つはＣ１−Ｃ８アルキル基置換又は未置換のアクリジニル基、フェノチアジニル基、フェノキサジニイル基、カルバゾール、インデノカルバゾール、ジフェニルアミン又は他の芳香族ジフェニルアミン誘導体である。
【０００８】
好ましくは、Ｒ１とＲ４は同じであり、Ｒ２とＲ５は同じであり、Ｒ３とＲ６は同じである。
【０００９】
好ましくは、Ｒ２、Ｒ３、Ｒ５、Ｒ６は水素、ハロゲン又はＣ１−Ｃ４アルキル基であり、Ｒ１、Ｒ４はＣ１−Ｃ４アルキル基置換或者未置換のアクリジニル基、フェノチアジニル基、フェノキサジニイル基、カルバゾール、インデノカルバゾール、ジフェニルアミン又は他の芳香族ジフェニルアミン誘導体である。
【００１０】
好ましくは、Ｒ２、Ｒ３、Ｒ５、Ｒ６は水素であり、Ｒ１、Ｒ４は、Ｃ１〜Ｃ４アルキル基置換又は未置換のアクリジニル基、カルバゾール、インデノカルバゾールである。
【００１１】
式（Ｉ）の化合物は、以下の構造化合物である。
2021501988.tif 000004
【００１２】
有機エレクトロルミネッセンスデバイスは、陰極、陽極及び有機層を含み、上記有機層は、正孔輸送層、正孔阻止層、電子輸送層、発光層の中の１つ又は複数である。上記の有機層は必要に応じて存在してもよく、これらの有機層がすべての層に存在する必要はないことを特に指摘しておくべきである。
【００１３】
上記式（Ｉ）の上記化合物は発光層の材料である。
【００１４】
本発明の電子デバイスの有機層の合計厚さは１〜１０００ｎｍであり、好ましくは１〜５００ｎｍ、より好ましくは５〜３００ｎｍである。
【００１５】
上記有機層は、蒸着またはスピンコーティングによって薄膜に形成することができる。
【００１６】
上記のように、本発明の式（Ｉ）の化合物は以下のとおりであるが、列挙された構造に限定されない。
2021501988.tif 000005
2021501988.tif 000006
【００１７】
上述した双極ホスト材料の製造方法は、
まず、ジベンゾフラン（ａ）をｎ-ブチルリチウムの条件下でリチウム塩にした後、ヨウ素化して４，６−ジヨードジベンゾフラン（ｂ）を取得し、ハロゲン化チオフェノール（フッ素化、ブロム化）とのウルマン反応によってチオエーテル中間体（ｃ）を取得するステップと、ハロゲン化チオエーテル中間体を酸化して、ハロゲン化スルホン化合物（ｄ）を取得するステップと、最後に、ハロゲン化スルホン化合物（ｄ）と、置換又は未置換のアクリジン、カルバゾール、ジフェニルアミン（ｅ）などとのパラジウム触媒ブッフバルト反応又は求核置換反応によって、上記の双極ホスト材料を取得するステップとを含む。
2021501988.tif 000007
【００１８】
実験は、本発明の化合物が一般的に使用されるホスト材料ＣＢＰより高いガラス転移温度を有し、本発明がホスト材料の熱安定性を大幅に改善することを示している。本発明の双極性ホスト材料で製造される有機エレクトロルミネッセンスデバイスは、高い安定性を有し、より良好な応用の見通しを有し、有機発光ダイオードのホスト材料に対する要求を満たす。
【図面の簡単な説明】
【００１９】
【図１】化合物２のＤＳＣ曲線である。
【図２】本発明のデバイス構造図であり、１０はガラス基板を表し、２０は陽極を表し、３０は正孔注入層を表し、４０は正孔輸送層を表し、５０は発光層を表し、６０は電子輸送を表し、７０は電子注入層を表し、８０は陰極を表す。
【発明を実施するための形態】
【００２０】
以下、実施例を参照しながら、本発明を更に詳細に説明するが、本発明の実施形態はこれらに限定されるものではない。
実施例１
【００２１】
（１）  ４，６−ジヨードジベンゾフランｂ）の合成
合成経路は以下のとおりである。
2021501988.tif 000008
【００２２】
具体的な合成ステップは以下のとおりである。
ジベンゾフラン（８．４１ｇ、５０ｍｍｏｌ）を量って三つ口フラスコに入れ、窒素で保護し、乾燥ジエチルエーテル（１５０ｍＬ）を添加した。フラスコを−７８℃の低温反応器に入れ、ｎ-ブチルリチウム（２．２  Ｍ、６８ｍＬ、１５０ｍｍｏｌ）をゆっくりと滴下し、滴下終了後、反応系をゆっくりと室温まで昇温し、１０時間撹拌を続けた。その後、−７８℃に冷却し、Ｉ２のテトラヒドロフラン溶液（３８ｇ、１５０ｍｍｏｌ）をゆっくりと滴下し、滴下終了後、室温で４時間撹拌した。反応が完了した後、１０％  ＮａＨＳＯ３溶液（１００ｍＬ）を添加し、抽出して層を分離した。無機相をジクロロメタン（３＊５０ｍＬ）で抽出し、有機相を収集し、無水ＭｇＳＯ４で乾燥させ、溶液をスピン乾燥して粗生成物を取得し、その後、エタノールでスラリー化し、吸引濾過して乾燥させ、１４ｇの白色固体を取得した。収率は６７％であった。
【００２３】
（２）４，６−ビス［（４−フルオロフェニル）チオ］ジベンゾ［ｂ、ｄ］フランの合成
合成経路は以下のとおりである。
2021501988.tif 000009
【００２４】
具体的な合成ステップは以下のとおりである。
４，６−ジヨードジベンゾフラン（ｂ）  （５．２５ｇ、１２．５ｍｍｏｌ）、４−フルオロチオフェノール  （３．２７ｇ、２５．５ｍｍｏｌ）、ＣｕＩ  （０．４８ｇ、２．５ｍｍｏｌ）、フェナントロリン  （０．９ｇ、５ｍｍｏｌ）、及び炭酸カリウム（４．８ｇ、３５ｍｍｏｌ）を量って、１００ｍＬの三つ口フラスコに入れ、窒素ガスを３回交換した。乾燥ＤＭＳＯを添加し、温度を１３０℃に上げ、１６時間反応させた。反応が完了した後、１５０ｍＬの水を添加し、ジクロロメタン（３＊５０ｍＬ）で抽出し、有機層を合わせ、無水硫酸マグネシウムで乾燥させた。砂コア漏斗で濾過し、溶媒をスピン乾燥させ、エタノールでスラリー化し、吸引濾過して乾燥させ、４．４３ｇの白色粉末固体を取得した。収率は、８４．６％であった。
【００２５】
（３）４，６−ビス［（４−フルオロフェニル）スルホニル］ジベンゾ［ｂ，ｄ］フラン（ｄ１）の合成
合成経路は以下のとおりである。
2021501988.tif 000010
【００２６】
具体的な合成ステップは以下のとおりである。
４，６−ビス［（４−フルオロフェニル）チオ］ジベンゾ［ｂ，ｄ］フラン（ｃ１）  （１ｇ、２．３８ｍｍｏｌ）をフラスコに入れ、ジクロロメタンで溶解し、反応系を氷浴に入れ、２．２当量のメタクロロ過安息香酸をゆっくりと添加し、室温で２４時間反応させた。反応が完了した後、５％のＮａＨＳＯ３溶液５０ｍＬを添加し、ジクロロメタン（３＊５０ｍＬ）で抽出し、有機層を合わせ、Ｎａ２ＣＯ３溶液で洗浄し、無水硫酸マグネシウムで乾燥させた。砂コア漏斗で濾過し、溶媒をスピン乾燥させ、エタノールでスラリー化し、吸引濾過して乾燥させ、１．０２ｇの白色粉末固体を取得した。収率は、８８．７％であった。
【００２７】
（４）４，６−ビス［（４−（９，９’−ジメチルアクリジン−１０（９Ｈ）−イル）フェニルスルホニル］ジベンゾ［ｂ，ｄ］フラン（１）の合成
合成経路は以下のとおりである。
2021501988.tif 000011
【００２８】
具体的な合成ステップは以下のとおりである。
９，９’ジメチルアクリジン（０．８９ｇ、４．２ｍｍｏｌ）を量って５０ｍＬのフラスコに入れ、１０ｍＬの乾燥ＤＭＦを添加し、０℃の条件下でＮａＨ（６０％、０．２１ｇ、５．２ｍｍｏｌ）をゆっくりと添加し、室温で３０分間撹拌し、その後、一度に４，６−ビス［（４−フルオロフェニル）スルホニル］ジベンゾ［ｂ，ｄ］フラン（ｄ１）  （１ｇ、２．０６ｍｍｏｌ）を添加し、反応を６０℃で６時間撹拌した。反応が完了した後、２０ｍＬの水を添加し、析出した固体を吸引濾過し、水で洗浄し、溶離剤としてジクロロメタン：ｎ-ヘキサン＝  ２：１を使用し、シリカゲルカラムクロマトグラフィーで分離して、１．４ｇの黄色固体を取得した。収率は、７８．６％であった。
【００２９】
生成物の測定データは以下のとおりである。
１Ｈ  ＮＭＲ  （４００ＭＨｚ  ，ＣＤＣｌ３）  δ  ＝  ８．７３  （ｄ，  Ｊ  ＝  ８．０  Ｈｚ，  ４  Ｈ），  ８．２７  （ｄ，  Ｊ  ＝  ８．０  Ｈｚ，  ４  Ｈ），  ７．６５−７．５９  （ｍ，  ６  Ｈ），  ７．４４−７．４２  （ｍ，  ４  Ｈ），  ６．９５−６．９３  （ｍ，  ８  Ｈ），  ６．３４−６．３１  （ｍ，  ４  Ｈ），  １．６３  （ｓ，  ６  Ｈ），  １．５７  （ｓ，  ６  Ｈ）  ｐｐｍ．  １３Ｃ  ＮＭＲ  （１００ＭＨｚ  ，  ＣＤＣｌ３）  ＝  １４７．１，  １４０．１，  １３１．７，  １３１．０，  １３０．５，  １２８．０，  １２６．２，  １２５．０，  １２４．０，  １２１．５，  １１５．２，  ３０．７  ｐｐｍ．  Ｍｓ（ＥＳＩ：  Ｍｚ  ８６３）  （Ｍ＋１）
【００３０】
実施例２
（１）  ４，６−ビス［（４−（９Ｈ−カルバゾール−９−イル）フェニルスルホニル］ジベンゾ［ｂ，ｄ］フラン（２）の合成
合成経路は以下のとおりである。
2021501988.tif 000012
【００３１】
具体的な合成ステップは以下のとおりである。
カルバゾール（１．７ｇ、１０ｍｍｏｌ）を量って５０ｍＬのフラスコに入れ、２０ｍＬの乾燥ＤＭＦを添加し、０℃の条件下でＮａＨ（６０％、０．６ｇ、１５ｍｍｏｌ）をゆっくりと添加し、室温で３０分間撹拌し、その後、一度に４，６−ビス［（４−フルオロフェニル）スルホニル］ジベンゾ［ｂ，ｄ］フラン（ｄ１）  （３ｇ、５ｍｍｏｌ）を添加し、反応を６０℃で６時間撹拌した。反応が完了した後、６０ｍＬの水を添加し、析出した固体を吸引濾過し、水で洗浄し、溶離剤としてジクロロメタン：ｎ-ヘキサン＝  ２：１を使用し、シリカゲルカラムクロマトグラフィーで分離して、３．３ｇの黄色固体を取得した。収率は、８５．７％であった。
【００３２】
生成物の測定データは以下のとおりである。
１Ｈ  ＮＭＲ  （４００ＭＨｚ  ，ＣＤＣｌ３）  δ  ＝  ８．６２  （ｄ，  Ｊ  ＝  ８．０  Ｈｚ，  ４  Ｈ），  ８．６６  （ｄ，  Ｊ  ＝  ８．０  Ｈｚ，  ２  Ｈ），  ８．２３  （ｄ，  Ｊ  ＝  ８．０  Ｈｚ，  ２  Ｈ），  ８．１５  （ｄ，  Ｊ  ＝  ８．０  Ｈｚ，  ４  Ｈ），  ７．９３  （ｄ，  Ｊ  ＝  ８．０  Ｈｚ，  ４  Ｈ），  ７．７２  （ｔ，  Ｊ  ＝  ８．０  Ｈｚ，  ２  Ｈ），  ７．４４  （ｄ，  Ｊ  ＝  ８．０  Ｈｚ，  ４  Ｈ），  ７．３０  （ｔ，  Ｊ  ＝  ８．０  Ｈｚ，  ４  Ｈ），  ７．２２  （ｔ，  Ｊ  ＝  ８．０  Ｈｚ，  ４  Ｈ）  ｐｐｍ．  １３Ｃ  ＮＭＲ  （１００ＭＨｚ  ，  ＣＤＣｌ３）  ＝  １４１．９，  １３８．９，  １２９．８，  １２８．１，  １２７．６，  １２６．７，  １２６．２，  １２４．７，  １２４．５，  １２３．０，  １２０．６，  １２０．３，  １１０．３，  １０９．６  ｐｐｍ．Ｍｓ（ＥＳＩ：  Ｍｚ  ７７９）  （Ｍ＋１）
実施例３
【００３３】
（１）４，６−ビス［（３−ブロモフェニル）チオ］ジベンゾ［ｂ，ｄ］フラン（ｃ２）の合成
合成経路は以下のとおりである。
2021501988.tif 000013
具体的な合成ステップは以下のとおりである。
４，６−ジヨードジベンゾフランｂ）  （１．０５ｇ、２．５ｍｍｏｌ）、３−ブロモチオフェノール  （０．９８ｇ、５．２ｍｍｏｌ）、ＣｕＩ  （０．０９５ｇ、０．５ｍｍｏｌ）、フェナントロリン  （０．１８ｇ、１ｍｍｏｌ）、及び炭酸カリウム（０．９６ｇ、７ｍｍｏｌ）を量って、５０ｍＬの三つ口フラスコに入れ、窒素ガスを３回交換した。１０ｍＬの乾燥ＤＭＳＯを添加し、温度を１３０℃に上げ、１６時間反応させた。反応が完了した後、１５０ｍＬの水を添加し、ジクロロメタン（３＊２０ｍＬ）で抽出し、有機層を合わせ、無水硫酸マグネシウムで乾燥させた。砂コア漏斗で濾過し、溶媒をスピン乾燥させ、ｎ-ヘキサン／酢酸エチル  ＝  ２０／１の溶離剤を使用して、シリカゲルカラムクロマトグラフィーで分離して、０．９ｇの白色固体を取得した。収率は、６６％であった。
【００３４】
（２）４，６−ビス［（３−ブロモフェニル）スルホニル］ジベンゾ［ｂ，ｄ］フラン（ｄ２）の合成
合成経路は以下のとおりである。
2021501988.tif 000014
【００３５】
具体的な合成ステップは以下のとおりである。
４，６−ビス［（３−ブロモフェニル）チオ］ジベンゾ［ｂ，ｄ］フラン（ｃ２）  （０．９ｇ、１．６６ｍｍｏｌ）をフラスコに入れ、ジクロロメタンで溶解し、反応系を氷浴に入れ、２．２当量のメタクロロ過安息香酸をゆっくりと添加し、室温で２４時間反応させた。反応が完了した後、５％のＮａＨＳＯ３溶液５０ｍＬを添加し、ジクロロメタン（３＊５０ｍＬ）で抽出し、有機層を合わせ、Ｎａ２ＣＯ３溶液で洗浄し、無水硫酸マグネシウムで乾燥させた。砂コア漏斗で濾過し、溶媒をスピン乾燥させ、エタノールでスラリー化し、吸引濾過して乾燥させ、０．８ｇの白色粉末固体を取得した。収率は、８０％であった。
【００３６】
（３）４，６−ビス［（３−（９Ｈ−カルバゾール−９−イル）フェニルスルホニル］ジベンゾ［ｂ，ｄ］フラン（３）の合成
合成経路は以下のとおりである。
2021501988.tif 000015
【００３７】
具体的な合成ステップは以下のとおりである。
４，６−ビス［（３−ブロモフェニル）スルホニル］ジベンゾ［ｂ，ｄ］フラン（ｄ２）  （０．１３６ｇ、０．３ｍｍｏｌ）、カルバゾール  （０．１ｇ、０．６ｍｍｏｌ）、Ｐｄ２（ｄｂａ）３  （２８  ｍｇ、０．０３ｍｍｏｌ）、Ｐ（ｔＢｕ）３トルエン溶液  （２４  ｍｇ、０．０６ｍｍｏｌ）、  ナトリウムｔｅｒｔ−ブトキシド  （０．１１５ｇ、１．２ｍｍｏｌ）、及びトルエン５ｍＬを量って、１０ｍＬのシュレンク管に入れ、窒素で保護し、１１０℃で１０時間反応させた。反応が完了した後、５％のＮａＨＳＯ３溶液２０ｍＬを添加し、ジクロロメタン（３＊２０ｍＬ）で抽出し、溶離剤としてｎ-ヘキサン／酢酸エチル＝  ２：１を使用して、シリカゲルカラムクロマトグラフィーで分離して、０．１８ｇの黄色固体を取得した。収率は、６９％であった。
生成物の測定データは以下のとおりである。
Ｍｓ（ＥＳＩ：  Ｍｚ  ７７９）  （Ｍ＋１）
実施例４
【００３８】
（１）４，６−ビス［（２−ブロモフェニル）チオ］ジベンゾ［ｂ，ｄ］フラン（ｃ３）の合成
合成経路は以下のとおりである。
2021501988.tif 000016
【００３９】
具体的な合成ステップは以下の通りである。
４，６−ジヨードジベンゾフランｂ）  （２．１ｇ、５ｍｍｏｌ）、２−ブロモチオフェノール  （１．９６ｇ、１０．４ｍｍｏｌ）、ＣｕＩ  （０．１９ｇ、１ｍｍｏｌ）、フェナントロリン  （０．３６ｇ、２ｍｍｏｌ）、及び炭酸カリウム（２ｇ、１４ｍｍｏｌ）を量って、５０ｍＬの三つ口フラスコに入れ、窒素ガスを３回交換した。２０ｍＬの乾燥ＤＭＳＯを添加し、温度を１３０℃に上げ、１５時間反応させた。反応が完了した後、１５０ｍＬの水を添加し、ジクロロメタン（３＊３０ｍＬ）で抽出し、有機層を合わせ、水で洗浄し、無水硫酸マグネシウムで乾燥させた。砂コア漏斗で濾過し、溶媒をスピン乾燥させ、ｎ-ヘキサン／酢酸エチル  ＝  ２０／１の溶離剤を使用して、シリカゲルカラムクロマトグラフィーで分離して、１．５ｇの白色固体を取得した。収率は、５５％であった。
【００４０】
（２）４，６−ビス［（２−ブロモフェニル）スルホニル］ジベンゾ［ｂ，ｄ］フラン（ｄ３）の合成
合成経路は以下のとおりである。
2021501988.tif 000017
【００４１】
具体的な合成ステップは以下のとおりである。
４，６−ビス［（２−ブロモフェニル）チオ］ジベンゾ［ｂ，ｄ］フラン（ｃ３）  （１．４ｇ、２．５８ｍｍｏｌ）をフラスコに入れ、ジクロロメタンで溶解し、反応系を氷浴に入れ、２．２当量のメタクロロ過安息香酸をゆっくりと添加し、室温で２４時間反応させた。反応が完了した後、５％のＮａＨＳＯ３溶液５０ｍＬを添加し、ジクロロメタン（３＊５０ｍＬ）で抽出し、有機層を合わせ、Ｎａ２ＣＯ３溶液で洗浄し、無水硫酸マグネシウムで乾燥させた。砂コア漏斗で濾過し、溶媒をスピン乾燥させ、エタノールでスラリー化し、吸引濾過して乾燥させ、１．４ｇの白色粉末固体を取得した。収率は、８９％であった。
【００４２】
（３）４，６−ビス［（２−（９Ｈ−カルバゾール−９−イル）フェニルスルホニル］ジベンゾ［ｂ，ｄ］フラン（４）の合成
合成経路は以下のとおりである。
2021501988.tif 000018
【００４３】
具体的な合成ステップは以下のとおりである。
４，６−ビス［（２−ブロモフェニル）スルホニル］ジベンゾ［ｂ，ｄ］フラン（ｄ３）  （１．３６ｇ、３ｍｍｏｌ）、カルバゾール  （１ｇ、６ｍｍｏｌ）、Ｐｄ２（ｄｂａ）３  （０．２８ｇ、０．  ３ｍｍｏｌ）、Ｐ（ｔＢｕ）３トルエン溶液  （０．２４ｇ、０．６ｍｍｏｌ）、  ナトリウムｔｅｒｔ−ブトキシド  （１．１５ｇ、１２ｍｍｏｌ）、及びトルエン１０ｍＬを量って、２５ｍのシュレンク管に入れ、窒素で保護し、１１０℃で１０時間反応させた。反応が完了した後、５％のＮａＨＳＯ３溶液３０ｍＬを添加し、ジクロロメタン（３＊３０ｍＬ）で抽出し、溶離剤としてｎ-ヘキサン／酢酸エチル＝  ２：１を使用して、シリカゲルカラムクロマトグラフィーで分離して、１．１ｇの黄色固体を取得した。収率は、４７％であった。
生成物の測定データは以下のとおりである。
Ｍｓ（ＥＳＩ：  Ｍｚ  ７７９）  （Ｍ＋１）
実施例５
【００４４】
ガラス転移温度の測定
窒素の保護下で、２０ｏＣ／分の加熱及び冷却速度で示差走査熱量測定（ＤＳＣ）によって、化合物２のガラス転移温度を測定した。測定された化合物２のガラス転移温度Ｔｇは１８０ｏＣである（図１）。ただし、文献で報告されているＣＢＰのガラス転移温度は６２ｏＣに過ぎない。
【００４５】
本発明の化合物は、一般的に使用されるホスト材料ＣＢＰより高いガラス転移温度を有し、本発明は、ホスト材料の熱安定性を大幅に改善することがわかる。
実施例６
【００４６】
有機エレクトロルミネッセンスデバイスの製造
デバイスの構造は、ＩＴＯ／ＨＡＴＣＮ（５ｎｍ）／ＴＡＰＣ（５０ｎｍ）／化合物２：Ｉｒ（ｐｐｙ）：（４  ｗｔ％、２０ｎｍ）／ＴｍＰｙＰｂ（５０ｎｍ）／  ＬｉＦ（１ｎｍ）／ＡＬ（１００ｎｍ）である。
デバイスの製造方法は次のとおりである。図２を参照されたい。
まず、透明導電ＩＴＯガラス基板（１０と２０を含む）を、予め洗浄剤溶液、脱イオン水、エタノール、アセトン、脱イオン水で洗浄した後、酸素プラズマで３０秒間処理した。
次に、ＩＴＯ上に厚さ５ｎｍのＨＡＴＣＮを正孔注入層３０として蒸着した。
次に、正孔注入層上に厚さ５０ｎｍのＴＡＰＣを正孔輸送層４０として蒸着した。
次に、正孔輸送層上に厚さ２０ｎｍの化合物２：Ｉｒ（ｐｐｙ）：（４ｗｔ％）を発光層５０として蒸着した。
次に、発光層上に厚さ５０ｎｍのＴｍＰｙＰｂを電子輸送層６０として蒸着した。
次に、電子輸送層上に厚さ１ｎｍのＬｉＦを電子注入層７０として蒸着した。
最後に、電子注入層上に厚さ１００ｎｍのアルミニウムをデバイス陰極８０として蒸着した。
比較例
【００４７】
エレクトロルミネッセンスデバイスの製造
デバイスの構造は、ＩＴＯ／ＨＡＴＣＮ（５ｎｍ）／ＴＡＰＣ（５０ｎｍ）／ＣＢＰ：Ｉｒ（ｐｐｙ）：（４  ｗｔ％、２０ｎｍ）／ＴｍＰｙＰｂ（５０ｎｍ）／  ＬｉＦ（１ｎｍ）／ＡＬ（１００ｎｍ）である。
製造方法は実施例６と同じであるが、一般的に使用されている市販の化合物ＣＢＰをホスト材料として使用して、比較のためのエレクトロルミネッセンス有機半導体ダイオードデバイスを製造した。
【００４８】
実験によると、本発明の双極性ホスト材料を使用して製造されたエレクトロルミネッセンスデバイスは、２０ｍＡ／ｃｍ２の電流密度で、６．９９Ｖの電圧、７０８２  ｃｄ／ｍ２の輝度、３５．４１ｃｄ／Ａの電流効率、１５．９１  ｌｍ／Ｗの電力効率、及び９．９８％の外部量子効率ＥＱＥを有する。一方、市販されているホストＣＢＰによって製造されたエレクトロルミネッセンスデバイスは、同じ電流密度で、７．７１Ｖの電圧、５８４５ｃｄ／ｍ２の輝度、２９．２３ｃｄ／Ａの電流効率、１１．９１ｌｍ／Ｗの電力効率、及び８．５％の外部量子効率ＥＱＥを有する。従って、本発明の双極性ホスト材料を使用すると、ＣＢＰで製造されたデバイスよりも２１％高い電流効率及び１７．４％高い外部量子効率を取得でき、より高いデバイス安定性を取得でき、より良好な応用の見通しを有し、有機発光ダイオードのホスト材料に対する要求を満たす。
【図１】
2021501988.tif 000023
【図２】
2021501988.tif 000024
【国際調査報告】
2021501988.tif 000025
2021501988.tif 000026
2021501988.tif 000027
2021501988.tif 000028